(57)【要約】【課題】基材層と粘着層を含む表面保護シートであって、表面が粗面の被着体に対しても、高速剥離における接着力が十分に且つ適度に高く、しかも、低温での高速剥離においても十分に且つ適度に高い接着力を発現できる、表面保護シートを提供する。【解決手段】本発明の表面保護シートは、基材層と粘着層を含む表面保護シートであって、ＳＵＳヘアライン板に対する２３℃での接着力が、引張速度が１０ｍ／ｍｉｎにおける１８０°ピールでの接着力として、１．０Ｎ／２０ｍｍ以上であり、ＳＵＳヘアライン板に対する５℃での接着力が、引張速度が１０ｍ／ｍｉｎにおける１８０°ピールでの接着力として、１．５Ｎ／２０ｍｍ以上である。【選択図】図１
2014070105.tif 000002
【特許請求の範囲】
【請求項１】
基材層と粘着層を含む表面保護シートであって、
ＳＵＳヘアライン板に対する２３℃での接着力が、引張速度が１０ｍ／ｍｉｎにおける１８０°ピールでの接着力として、１．０Ｎ／２０ｍｍ以上であり、
ＳＵＳヘアライン板に対する５℃での接着力が、引張速度が１０ｍ／ｍｉｎにおける１８０°ピールでの接着力として、１．５Ｎ／２０ｍｍ以上である、
表面保護シート。
【請求項２】
基材層と粘着層を含む表面保護シートであって、
該粘着層がスチレン系熱可塑性エラストマーおよび粘着付与剤を含み、
該スチレン系熱可塑性エラストマーのスチレン含量が５重量％〜１３重量％であり、
該粘着付与剤の軟化点が９０℃〜１２０℃である、
表面保護シート。
【請求項３】
前記基材層と前記粘着層が共押出成形により一体に形成されてなる、請求項１または２に記載の表面保護シート。
【請求項４】
前記基材層がポリオレフィン系樹脂を主成分として含む、請求項１から３までのいずれかに記載の表面保護シート。
【発明の詳細な説明】
【技術分野】
【０００１】
本発明は、表面保護シートに関する。詳細には、本発明は、基材層と粘着層を含む表面保護シートに関する。本発明の表面保護シートは、例えば、金属板、塗装板、アルミサッシ、樹脂板、化粧鋼板、塩化ビニルラミネート鋼板、ガラス板等の部材、偏光フィルム、液晶パネル等の光学部材、電子部材等を運搬、加工、または養生する際等に、それらの表面に貼り付けて保護する用途等に用いられる。本発明の表面保護シートは、特に、表面がヘアライン加工されたＳＵＳヘアライン板の表面保護シートとして有用である。
【背景技術】
【０００２】
表面保護シートは、一般に、基材層の片側に粘着層が設けられている。このような基材層と粘着層を含む表面保護シートを製造する方法として、基材層と粘着層とを共押出成形により一体に形成する方法が提案されている（例えば、特許文献１参照）。
【０００３】
しかし、従来の表面保護シートは、被着体への貼付状態における接着力が十分に高くない。このため、従来の表面保護シートを貼付した被着体を加工等する際には、該表面保護シートの一部が剥がれてしまうという問題がある。特に、例えば、０．３ｍ／ｍｉｎ程度の低速剥離における接着力が高いものであっても、１０ｍ／ｍｉｎ程度の高速剥離における接着力は高くないという問題がある。このような高速剥離における接着力の低下は、合成ゴム系粘着剤を用いた表面保護シートにおいては顕著である。他方、低速剥離における接着力についても、高速剥離における接着力についても、過度に高すぎると剥離が困難になってしまうため、これらの接着力については適度に高いレベルが求められる。
【０００４】
また、従来の表面保護シートは、粗面に対する接着性が低いという問題があり、例えば、表面がヘアライン加工されたＳＵＳヘアライン板に貼着した場合、加工時等に剥がれや破れが生じてしまうなど、十分な接着性が発現できないという問題がある。
【０００５】
さらに、従来の表面保護シートは、低温での高速剥離における接着力に劣り、例えば、５℃程度の低温環境下においては、被着体に貼着した表面保護シートが加工時等に剥がれや破れが生じてしまうなど、十分な接着性が発現できないという問題がある。
【先行技術文献】
【特許文献】
【０００６】
【特許文献１】特開昭６１−１０３９７５号公報
【発明の概要】
【発明が解決しようとする課題】
【０００７】
本発明の課題は、基材層と粘着層を含む表面保護シートであって、表面が粗面の被着体に対しても、高速剥離における接着力が十分に且つ適度に高く、しかも、低温での高速剥離においても十分に且つ適度に高い接着力を発現できる、表面保護シートを提供することにある。
【課題を解決するための手段】
【０００８】
本発明の表面保護シートは、
基材層と粘着層を含む表面保護シートであって、
ＳＵＳヘアライン板に対する２３℃での接着力が、引張速度が１０ｍ／ｍｉｎにおける１８０°ピールでの接着力として、１．０Ｎ／２０ｍｍ以上であり、
ＳＵＳヘアライン板に対する５℃での接着力が、引張速度が１０ｍ／ｍｉｎにおける１８０°ピールでの接着力として、１．５Ｎ／２０ｍｍ以上である。
【０００９】
本発明の表面保護シートは、
基材層と粘着層を含む表面保護シートであって、
該粘着層がスチレン系熱可塑性エラストマーおよび粘着付与剤を含み、
該スチレン系熱可塑性エラストマーのスチレン含量が５重量％〜１３重量％であり、
該粘着付与剤の軟化点が９０℃〜１２０℃である。
【００１０】
好ましい実施形態においては、本発明の表面保護シートにおいて、上記基材層と上記粘着層が共押出成形により一体に形成されてなる。
【００１１】
好ましい実施形態においては、本発明の表面保護シートにおいて、上記基材層がポリオレフィン系樹脂を主成分として含む。
【発明の効果】
【００１２】
本発明によれば、基材層と粘着層を含む表面保護シートであって、表面が粗面の被着体に対しても、高速剥離における接着力が十分に且つ適度に高く、しかも、低温での高速剥離においても十分に且つ適度に高い接着力を発現できる、表面保護シートを提供することができる。
【図面の簡単な説明】
【００１３】
【図１】本発明の表面保護シートの一構成例を模式的に示す断面図である。
【発明を実施するための形態】
【００１４】
本発明の表面保護シートは、基材層と粘着層を含む表面保護シートである。本発明の表面保護シートは、本発明の効果を損なわない範囲で、任意の適切なその他の層を含んでいても良い。
【００１５】
基材層の厚さは、好ましくは２０μｍ〜３００μｍであり、より好ましくは３０μｍ〜２５０μｍであり、さらに好ましくは４０μｍ〜２００μｍであり、特に好ましくは４５μｍ〜１５０μｍであり、最も好ましくは５０μｍ〜１００μｍである。基材層の厚さを上記範囲内に調整することによって、本発明の表面保護シートを被着体に貼付した後に剥離する際に基材層が破れたり裂けたりし難くなり、また、基材層のコシが大きくなることを抑制できるので本発明の表面保護シートを被着体に貼付した後に浮き等が発生し難い。
【００１６】
粘着層の厚さは、好ましくは１μｍ〜５０μｍであり、より好ましくは２μｍ〜４０μｍであり、さらに好ましくは３μｍ〜３０μｍであり、特に好ましくは４μｍ〜２０μｍであり、最も好ましくは５μｍ〜１０μｍである。粘着層の厚さを上記範囲内に調整することによって、共押出成形により本発明の表面保護シートを製造する際に層構成の制御がし易くなり、また、十分な機械的強度を有する表面保護シートを得ることができる。
【００１７】
本発明の表面保護シートの全体の厚さは、好ましくは３０μｍ〜１５０μｍであり、より好ましくは３５μｍ〜１４０μｍであり、さらに好ましくは４０μｍ〜１３０μｍであり、特に好ましくは４５μｍ〜１２０μｍであり、最も好ましくは５０μｍ〜１１０μｍである。本発明の表面保護シートの全体の厚さを上記範囲内に調整することによって、取扱性に優れて十分な機械的強度を有する表面保護シートを得ることができる。
【００１８】
本発明の表面保護シートは、好ましくは、基材層と粘着層が共押出成形により一体に形成されてなる。共押出成形としては、フィルム、シート等の製造に一般に用いられる、任意の適切な共押出成形を採用することができる。共押出成形としては、例えば、インフレーション法、共押出Ｔ−ダイ法などを採用し得る。これらの共押出成形は、コスト面や生産性の面で好ましい。
【００１９】
本発明の表面保護シートは、表面が粗面の被着体に対する接着力に優れる。このような表面が粗面の被着体としては、例えば、表面粗さＲａが０．２１０μｍ〜０．３１０μｍの粗面を有する被着体が挙げられる。このような被着体の中でも、本発明の表面保護シートは、特に、表面がヘアライン加工されたＳＵＳヘアライン板の表面保護シートとして優れた効果を発現できる。本明細書において「ＳＵＳヘアライン板」と称するものは、表面がヘアライン加工されたＳＵＳ板であって、表面粗さＲａが０．２１０μｍ〜０．３１０μｍの粗面を有するものである。なお、本発明において、表面粗さＲａは、接触式表面粗さ計（ＳＪ４００：株式会社ミツトヨ製）を使用し、ヘアライン加工されたＳＵＳ板における、ヘアラインのスジ方向と直角方向に測定した（測定条件：ＪＩＳ−Ｂ−０６０１：（２００１）に準拠して測定した。詳しくは、触針半径２μｍ、カットオフ値０．８ｍｍ、測定長さ４ｍｍにて測定した）時の値である。
【００２０】
本発明の表面保護シートは、ＳＵＳヘアライン板に対する２３℃での接着力が、引張速度が１０ｍ／ｍｉｎにおける１８０°ピールでの接着力として、好ましくは１．０Ｎ／２０ｍｍ以上であり、より好ましくは１Ｎ／２０ｍｍ〜５Ｎ／２０ｍｍであり、さらに好ましくは１Ｎ／２０ｍｍ〜４Ｎ／２０ｍｍであり、特に好ましくは１Ｎ／２０ｍｍ〜３Ｎ／２０ｍｍである。ＳＵＳヘアライン板に対する２３℃での接着力が、引張速度が１０ｍ／ｍｉｎにおける１８０°ピールでの接着力として上記範囲内に収まれば、本発明の表面保護シートは、室温での高速剥離において、十分に且つ適度に高い接着力を発現できる。なお、ＳＵＳヘアライン板に対する各種接着力の測定方法については後述する。
【００２１】
本発明の表面保護シートは、ＳＵＳヘアライン板に対する５℃での接着力が、引張速度が１０ｍ／ｍｉｎにおける１８０°ピールでの接着力として、好ましくは１．５Ｎ／２０ｍｍ以上であり、より好ましくは１．５Ｎ／２０ｍｍ〜５Ｎ／２０ｍｍであり、さらに好ましくは１．５Ｎ／２０ｍｍ〜４Ｎ／２０ｍｍであり、特に好ましくは１．５Ｎ／２０ｍｍ〜３．５Ｎ／２０ｍｍである。ＳＵＳヘアライン板に対する５℃での接着力が、引張速度が１０ｍ／ｍｉｎにおける１８０°ピールでの接着力として上記範囲内に収まれば、本発明の表面保護シートは、低温での高速剥離において、十分に且つ適度に高い接着力を発現できる。なお、ＳＵＳヘアライン板に対する各種接着力の測定方法については後述する。
【００２２】
本発明の表面保護シートは、ＳＵＳヘアライン板に対する１０℃での接着力が、引張速度が１０ｍ／ｍｉｎにおける１８０°ピールでの接着力として、好ましくは１．５Ｎ／２０ｍｍ以上であり、より好ましくは１．５Ｎ／２０ｍｍ〜５Ｎ／２０ｍｍであり、さらに好ましくは１．５Ｎ／２０ｍｍ〜４Ｎ／２０ｍｍであり、特に好ましくは１．５Ｎ／２０ｍｍ〜３．５Ｎ／２０ｍｍである。ＳＵＳヘアライン板に対する１０℃での接着力が、引張速度が１０ｍ／ｍｉｎにおける１８０°ピールでの接着力として上記範囲内に収まれば、本発明の表面保護シートは、低温での高速剥離において、十分に且つ適度に高い接着力を発現できる。なお、ＳＵＳヘアライン板に対する各種接着力の測定方法については後述する。
【００２３】
基材層は、好ましくは、ポリオレフィン系樹脂を主成分として含む。基材層がポリオレフィン系樹脂を主成分として含むことにより、耐熱性、耐溶剤性、可とう性を有することができ、ロール状に容易に巻き取ることが可能となる。基材層に含まれるポリオレフィン系樹脂は、１種のみであっても良いし、２種以上であっても良い。基材層は、単層であっても良いし、複数層であっても良い。
【００２４】
ここで、本発明において「主成分」とは、好ましくは５０重量％以上であり、より好ましくは６０重量％以上であり、さらに好ましくは７０重量％以上であり、特に好ましくは８０重量％以上であり、最も好ましくは９０重量％以上であることを意味する。
【００２５】
ポリオレフィン系樹脂としては、例えば、ポリエチレン系樹脂、プロピレンまたはプロピレン成分とエチレン成分からなるプロピレン系樹脂、エチレン酢酸ビニル共重合体などが挙げられる。
【００２６】
ポリオレフィン系樹脂としては、具体的には、例えば、高密度ポリエチレン（ＨＤＰＥ）、中密度ポリエチレン、低密度ポリエチレン（ＬＤＰＥ）、直鎖状低密度ポリエチレン（ＬＬＤＰＥ）、ポリプロピレン、ポリ−１−ブテン、ポリ−４−メチル−１−ペンテン、エチレン・プロピレン共重合体、エチレン・１−ブテン共重合体、エチレン・１−ヘキセン共重合体、エチレン・４−メチル−１−ペンテン共重合体、エチレン・１−オクテン共重合体、エチレン・アクリル酸メチル共重合体、エチレン・メタクリル酸メチル共重合体、エチレン・酢酸ビニル共重合体、エチレン・エチルアクリレート共重合体、エチレン・ビニルアルコール共重合体などが挙げられる。
【００２７】
基材層が２層以上の複数層から構成される場合には、各々の隣接する層は、それを構成する樹脂成分として、溶融共押出しによって相互に強固な接着を形成できるものを選択することが好ましい。
【００２８】
基材層は、白色系層を含んでいても良い。基材層が、白色系層を含むことにより、耐候性に優れた表面保護シートとすることができる。
【００２９】
基材層は、黒色系層を含んでいても良い。基材層が、黒色系層を含むことにより、耐候性に優れた表面保護シートとすることができる。
【００３０】
基材層は、好ましくは、白色系層および黒色系層の２層を少なくとも含む。基材層が、白色系層および黒色系層の２層を少なくとも含むことにより、耐候性に非常に優れた表面保護シートとすることができる。
【００３１】
基材層が白色系層および黒色系層の２層を少なくとも含む場合、本発明の表面保護シートの積層構成としては、例えば、「白色系層／黒色系層／粘着層」、「黒色系層／白色系層／粘着層」など、本発明の効果を損なわない限り、任意の適切な積層構成を採用し得る。図１は、本発明の表面保護シート１００が「白色系層２１／黒色系層２２／粘着層１０」の積層構成を有する場合の一構成例を模式的に示す断面図である。白色系層２１と黒色系層２２が基材層２０となる。
【００３２】
白色系層は、白色系の色調を示す層であり、例えば、ＪＩＳ−Ｌ−１０１５で規定される白色度が、好ましくは６０％以上であり、より好ましくは７０％以上であり、さらに好ましくは８０％以上であり、特に好ましくは８５％以上である。白色系層は、好ましくは、白色顔料を含む。白色顔料としては、任意の適切な白色顔料を採用し得る。このような白色顔料としては、例えば、酸化チタンが挙げられる。白色系層が白色顔料を含有する場合、その含有割合は、白色系層を形成する樹脂成分に対して、好ましくは０．１重量％〜５０重量％であり、より好ましくは１重量％〜４０重量％であり、さらに好ましくは２重量％〜３０重量％である。白色系層を形成する樹脂成分に対する白色顔料の含有割合が上記範囲内に収まることにより、耐候性に優れた表面保護シートとすることができ、押出し性等の成形性にも優れる。
【００３３】
白色系層を形成する樹脂成分は、好ましくはポリオレフィン系樹脂であり、より好ましくはプロピレン系ポリマー、エチレン系ポリマーである。白色系層を形成する樹脂成分としては、具体的には、ホモポリプロピレン、ブロックポリプロピレン、ランダムポリプロピレン、高密度ポリエチレン（ＨＤＰＥ）、中密度ポリエチレン、低密度ポリエチレン（ＬＤＰＥ）、直鎖状低密度ポリエチレン（ＬＬＤＰＥ）が好ましく挙げられる。白色系層は、好ましくは、ポリエチレン系樹脂を主成分として含む。このポリエチレン系樹脂の密度としては、好ましくは０．８８０ｇ／ｃｍ３〜０．９４０ｇ／ｃｍ３であり、より好ましくは０．８８０ｇ／ｃｍ３〜０．９２３ｇ／ｃｍ３であり、さらに好ましくは０．８８０ｇ／ｃｍ３〜０．９１５ｇ／ｃｍ３である。白色系層がポリエチレン系樹脂を主成分として含むことにより、基材層が耐熱性、耐溶剤性、可とう性を有することができ、本発明の表面保護シートをロール状に容易に巻き取ることが可能となる。白色系層がポリエチレン系樹脂を主成分として含む場合、該ポリエチレン系樹脂は、好ましくは、低密度ポリエチレンを含む。上記ポリエチレン系樹脂が低密度ポリエチレンを含むことにより、基材層が耐熱性、耐溶剤性、可とう性を十分に有することができ、本発明の表面保護シートをロール状に一層容易に巻き取ることが可能となる。
【００３４】
白色系層中のポリオレフィン系樹脂の含有割合は、好ましくは６０重量％以上であり、より好ましくは７０重量％以上であり、さらに好ましくは８０重量％以上であり、特に好ましくは８５重量％以上であり、最も好ましくは９０重量％以上である。このようなポリオレフィン系樹脂は、１種のみを用いても良いし、２種以上を用いても良い。
【００３５】
白色系層の厚さは、目的に応じて、任意の適切な厚さを採用し得る。このような厚さは、好ましくは２μｍ〜１００μｍ、より好ましくは３μｍ〜８０μｍ、さらに好ましくは４μｍ〜６０μｍ、特に好ましくは５μｍ〜５０μｍである。
【００３６】
黒色系層は、黒色系の色調を示す層である。黒色系層は、好ましくは、黒色顔料を含む。黒色顔料としては、任意の適切な黒色顔料を採用し得る。このような黒色顔料としては、例えば、カーボンブラックが挙げられる。黒色系層が黒色顔料を含有する場合、その含有割合は、黒色系層を形成する樹脂成分に対して、好ましくは０．０１重量％〜１０重量％であり、より好ましくは０．１重量％〜５重量％であり、さらに好ましくは０．５重量％〜３重量％である。黒色系層を形成する樹脂成分に対する黒色顔料の含有割合が上記範囲内に収まることにより、耐候性に優れた表面保護シートとすることができ、押出し性等の成形性にも優れる。
【００３７】
黒色系層を形成する樹脂成分は、好ましくはポリオレフィン系樹脂であり、より好ましくはプロピレン系ポリマー、エチレン系ポリマーである。黒色系層を形成する樹脂成分としては、具体的には、ホモポリプロピレン、ブロックポリプロピレン、ランダムポリプロピレン、高密度ポリエチレン（ＨＤＰＥ）、中密度ポリエチレン、低密度ポリエチレン（ＬＤＰＥ）、直鎖状低密度ポリエチレン（ＬＬＤＰＥ）が好ましく挙げられる。黒色系層は、好ましくは、ポリエチレン系樹脂を主成分として含む。このポリエチレン系樹脂の密度としては、好ましくは０．８８０ｇ／ｃｍ３〜０．９４０ｇ／ｃｍ３であり、より好ましくは０．８８０ｇ／ｃｍ３〜０．９２３ｇ／ｃｍ３であり、さらに好ましくは０．８８０ｇ／ｃｍ３〜０．９１５ｇ／ｃｍ３である。黒色系層がポリエチレン系樹脂を主成分として含むことにより、基材層が耐熱性、耐溶剤性、可とう性を有することができ、本発明の表面保護シートをロール状に容易に巻き取ることが可能となる。黒色系層がポリエチレン系樹脂を主成分として含む場合、該ポリエチレン系樹脂は、好ましくは、低密度ポリエチレンおよび直鎖状低密度ポリエチレンを含む。上記ポリエチレン系樹脂が低密度ポリエチレンおよび直鎖状低密度ポリエチレンを含むことにより、基材層が耐熱性、耐溶剤性、可とう性を十分に有することができ、本発明の表面保護シートをロール状に一層容易に巻き取ることが可能となる。
【００３８】
黒色系層中のポリオレフィン系樹脂の含有割合は、好ましくは６０重量％以上であり、より好ましくは７０重量％以上であり、さらに好ましくは８０重量％以上であり、特に好ましくは８５重量％以上であり、最も好ましくは９０重量％以上である。このようなポリオレフィン系樹脂は、１種のみを用いても良いし、２種以上を用いても良い。
【００３９】
黒色系層の厚さは、目的に応じて、任意の適切な厚さを採用し得る。このような厚さは、好ましくは２μｍ〜１００μｍ、より好ましくは３μｍ〜８０μｍ、さらに好ましくは４μｍ〜６０μｍ、特に好ましくは５μｍ〜５０μｍである。
【００４０】
基材層は、任意の適切な添加剤を含有し得る。このような添加剤としては、例えば、酸化防止剤、紫外線吸収剤、老化防止剤、光安定剤、帯電防止剤、表面潤滑剤、レベリング剤、可塑剤、低分子ポリマー、腐食防止剤、重合禁止剤、シランカップリング剤、無機および有機の充填剤（例えば、酸化カルシウム、酸化マグネシウム、シリカ、酸化亜鉛、酸化チタン等）、金属粉、着色剤、顔料、耐熱安定剤、目ヤニ防止剤、滑剤、アンチブロッキング剤などが挙げられる。
【００４１】
基材層は、好ましくは、光安定化剤を含む。基材層が光安定化剤を含むことにより、本発明の表面保護シートに十分な耐候性を付与し得る。
【００４２】
光安定化剤としては、本発明の効果を損なわない範囲で、任意の適切な光安定化剤を採用し得る。このような光安定化剤としては、例えば、ヒンダードアミン系光安定化剤（ＨＡＬＳ）が好ましく挙げられる。
【００４３】
基材層が光安定化剤を含む場合、該光安定化剤の含有割合は、本発明の表面保護シート全体の重量に対して、好ましくは０．１０重量％以上であり、より好ましくは０．２０重量％〜０．６４重量％であり、さらに好ましくは０．３０重量％〜０．６０重量％であり、特に好ましくは０．３４重量％〜０．５５重量％である。基材層が光安定化剤を含む場合、該光安定化剤の含有割合が本発明の表面保護シート全体の重量に対して上記範囲内に収まれば、本発明の表面保護シートに一層十分な耐候性を付与し得る。
【００４４】
基材層の粘着層と反対側の最外層には、背面処理が施されていても良い。背面処理の方法としては、本発明の効果を損なわない範囲で任意の適切な方法を採用し得る。このような背面処理の方法としては、例えば、エンボス加工や凹凸加工等の表面加工、脂肪酸誘導体を含有させる方法などが挙げられる。このような脂肪酸誘導体は、１種のみであっても良いし、２種以上であっても良い。
【００４５】
基材層が脂肪酸誘導体を含む場合、該基材層中の脂肪酸誘導体の含有割合は、基材層中の樹脂成分に対して、好ましくは０．０５重量％〜１．００重量％であり、より好ましくは０．１０重量％〜０．９０重量％であり、さらに好ましくは０．３０重量％〜０．８０重量％である。基材層中の脂肪酸誘導体の含有割合が、基材層中の樹脂成分に対して、上記範囲内に収まれば、ロール状とした本発明の表面保護シートを容易に巻き戻すことが可能となって離型効果を十分に発現できるとともに、該脂肪酸誘導体のブリードによる汚染を十分に抑制できる。
【００４６】
脂肪酸誘導体としては、脂肪酸誘導体構造を分子構造中に含む化合物をいう。
【００４７】
脂肪酸誘導体としては、例えば、飽和脂肪酸ビスアミド、不飽和脂肪酸ビスアミド、芳香族系ビスアミド、置換尿素、脂肪酸金属塩などが挙げられる。脂肪酸誘導体としては、具体的には、例えば、メチレンビスステアリン酸アミド、エチレンビスステアリン酸アミド、エチレンビスオレイン酸アミド、エチレンビスベヘン酸アミド、Ｎ，Ｎ−ジオレイルアジピン酸アミド、Ｎ−ステアリル−Ｎ’−ステアリル尿素などのＮ−ステアリル−Ｎ’−ステアリル酸アミド、ステアリン酸亜鉛などが挙げられる。
【００４８】
脂肪酸誘導体としては、好ましくは、脂肪酸アミドであり、より好ましくは、メチレンビスステアリン酸アミド、エチレンビスステアリン酸アミド、エチレンビスベヘン酸アミド、Ｎ−ステアリル−Ｎ’−ステアリル酸アミドから選ばれる少なくとも１種である。
【００４９】
脂肪酸誘導体は、融点が１００℃以上であることが好ましい。融点が１００℃未満の脂肪酸誘導体は、粘着層表面への転写が顕著となってしまい、粘着力の低下が発生しやすいおそれがある。
【００５０】
粘着層は、好ましくは、熱可塑性樹脂を主成分として含む。粘着層に含まれる熱可塑性樹脂は、１種のみであっても良いし、２種以上であっても良い。
【００５１】
熱可塑性樹脂としては、任意の適切な熱可塑性樹脂を採用し得る。このような熱可塑性樹脂としては、例えば、オレフィン系樹脂、芳香族基含有オレフィン／ジエン共重合体、スチレン系樹脂、エステル系樹脂などが挙げられる。これらの熱可塑性樹脂の中でも、スチレン系樹脂が好ましく、より好ましくは、スチレン系熱可塑性エラストマーである。
【００５２】
スチレン系熱可塑性エラストマーとしては、好ましくは、水添スチレン・ブタジエンゴム（ＨＳＢＲ）、スチレン系ブロック共重合体またはこれの水添物が挙げられる。
【００５３】
スチレン系ブロック共重合体としては、例えば、スチレン・ブタジエン・スチレン共重合体（ＳＢＳ）、スチレン・イソプレン・スチレン共重合体（ＳＩＳ）等のスチレン系ＡＢＡ型ブロック共重合体（トリブロック共重合体）；スチレン・ブタジエン・スチレン・ブタジエン共重合体（ＳＢＳＢ）、スチレン・イソプレン・スチレン・イソプレン共重合体（ＳＩＳＩ）等のスチレン系ＡＢＡＢ型ブロック共重合体（テトラブロック共重合体）；スチレン・ブタジエン・スチレン・ブタジエン・スチレン共重合体（ＳＢＳＢＳ）、スチレン・イソプレン・スチレン・イソプレン・スチレン共重合体（ＳＩＳＩＳ）等のスチレン系ＡＢＡＢＡ型ブロック共重合体（ペンタブロック共重合体）；これ以上のＡＢ繰り返し単位を有するスチレン系ブロック共重合体；などが挙げられる。
【００５４】
スチレン系ブロック共重合体の水添物としては、例えば、スチレン・エチレン−ブチレン共重合体・スチレン共重合体（ＳＥＢＳ）、スチレン・エチレン−プロピレン共重合体・スチレン共重合体（ＳＥＰＳ）、スチレン・エチレン−ブチレン共重合体・スチレン・エチレン−ブチレン共重合体の共重合体（ＳＥＢＳＥＢ）；などが挙げられる。
【００５５】
スチレン系熱可塑性エラストマーは、１種のみを用いても良いし、２種以上を用いても良い。
【００５６】
スチレン系熱可塑性エラストマーにおけるスチレン含量（スチレン系ブロック共重合体の場合はスチレンブロック含量）は、好ましくは５重量％〜１３重量％であり、より好ましくは１重量％〜２０重量％であり、さらに好ましくは２重量％〜１８重量％であり、特に好ましくは３重量％〜１５重量％である。上記スチレン含量を上記範囲内に調整することによって、本発明の表面保護シートは、表面が粗面の被着体に対しても、高速剥離において十分に且つ適度に高い接着力を発現でき、しかも、低温での高速剥離において十分に且つ適度に高い接着力を発現できる。上記スチレン含量が少なくなると、粘着層の凝集力不足による糊残りが発生しやすくなるおそれがある。上記スチレン含量が多くなると、粘着層が硬くなり、粗面に対して良好な粘着性を得ることができないおそれがある。
【００５７】
スチレン系熱可塑性エラストマーとしては、スチレン（Ａ）とブタジエン（Ｂ）からなるトリブロック共重合体以上の繰り返し構造（ＡＢＡ型、ＡＢＡＢ型、ＡＢＡＢＡ型等）を有するスチレン系ブロック共重合体の水添物（ＳＥＢＳ、ＳＥＢＳＥＢ、ＳＥＢＳＥＢＳ等）が好適である。このようなスチレン系熱可塑性エラストマーを採用することにより、被着体への貼付状態における接着力を一層適度に高くでき、一方で、被着体へ貼付した後に剥離する際の接着力が一層適度な大きさであり、したがって、軽微な力で一層容易に被着体から剥離することができ、さらに、比較的高温下での長期保存の環境負荷に曝した場合の接着力の上昇が一層抑制できる。
【００５８】
スチレン系熱可塑性エラストマーが、スチレン（Ａ）とブタジエン（Ｂ）からなるトリブロック共重合体以上の繰り返し構造（ＡＢＡ型、ＡＢＡＢ型、ＡＢＡＢＡ型等）を有するスチレン系ブロック共重合体の水添物（ＳＥＢＳ、ＳＥＢＳＥＢ、ＳＥＢＳＥＢＳ等）である場合、エチレン−ブチレン共重合体ブロックに占めるブチレン構造の割合が、好ましくは６０重量％以上であり、より好ましくは７０重量％以上であり、さらに好ましくは７５重量％以上である。上記エチレン−ブチレン共重合体ブロックに占めるブチレン構造の割合が上記範囲内に収まることにより、被着体への貼付状態における接着力を一層適度に高くでき、一方で、被着体へ貼付した後に剥離する際の接着力が一層適度な大きさであり、したがって、軽微な力で一層容易に被着体から剥離することができ、さらに、比較的高温下での長期保存の環境負荷に曝した場合の接着力の上昇が一層抑制できる。なお、上記エチレン−ブチレン共重合体ブロックに占めるブチレン構造の割合は、好ましくは、９０重量％以下である。
【００５９】
粘着層は、粘着性の調節等を目的に、本発明の目的を損なわない範囲内で、他のスチレン系熱可塑性エラストマーを含んでいても良い。
【００６０】
他のスチレン系熱可塑性エラストマーとしては、上記以外のスチレン系ブロック共重合体；スチレン・ブタジエン共重合体（ＳＢ）、スチレン・イソプレン共重合体（ＳＩ）、スチレン・エチレン−ブチレン共重合体の共重合体（ＳＥＢ）、スチレン・エチレン−プロピレン共重合体の共重合体（ＳＥＰ）等のＡＢ型ブロックポリマー；スチレン・ブタジエンラバー（ＳＢＲ）等のスチレン系ランダム共重合体；スチレン・エチレン−ブチレン共重合体・オレフィン結晶の共重合体（ＳＥＢＣ）等のＡ−Ｂ−Ｃ型のスチレン・オレフィン結晶系ブロックポリマー；これらの水添物；などが挙げられる。
【００６１】
粘着層の形成に際しては、粘着特性の制御等を目的に、必要に応じて、例えば、軟化剤、粘着付与剤、基材層に用いたようなポリオレフィン系樹脂、シリコーン系ポリマー、液状アクリル系共重合体、リン酸エステル系化合物、老化防止剤、光安定化剤、紫外線吸収剤、表面潤滑剤、レベリング剤、可塑剤、低分子ポリマー、酸化防止剤、腐食防止剤、重合禁止剤、シランカップリング剤、無機および有機の充填剤（例えば、酸化カルシウム、酸化マグネシウム、シリカ、酸化亜鉛、酸化チタン等）、金属粉、着色剤、顔料、耐熱安定剤などの添加剤を適宜に添加することができる。
【００６２】
粘着層表面には、例えば、コロナ放電処理、紫外線照射処理、火炎処理、プラズマ処理、スパッタエッチング処理などの、粘着性の制御や貼付作業性等を目的とした表面処理を必要に応じて施すこともできる。
【００６３】
粘着付与剤の配合は粘着力の向上に有効である。ただし、粘着付与剤の配合量は、凝集力の低下による糊残り問題の発生を回避するため、表面保護シートが適用される被着体に応じて適宜に決定される。粘着付与剤の配合量は、粘着層のベースポリマーに対して、好ましくは８０重量％以下であり、より好ましくは４０重量％以下であり、さらに好ましくは２０重量％以下である。
【００６４】
粘着付与剤の軟化点は、好ましくは９０℃〜１２０℃であり、より好ましくは７０℃〜１３５℃であり、さらに好ましくは８０℃〜１３０℃であり、特に好ましくは８５℃〜１２５℃である。上記粘着付与剤の軟化点を上記範囲内に調整することによって、本発明の表面保護シートは、表面が粗面の被着体に対しても、高速剥離において十分に且つ適度に高い接着力を発現でき、しかも、低温での高速剥離において十分に且つ適度に高い接着力を発現できる。
【００６５】
粘着付与剤としては、例えば、脂肪族系共重合体、芳香族系共重合体、脂肪族・芳香族系共重合体系や脂環式系共重合体等の石油系樹脂、クマロン−インデン系樹脂、テルぺン系樹脂、テルぺンフェノール系樹脂、重合ロジン等のロジン系樹脂、（アルキル）フェノール系樹脂、キシレン系樹脂、これらの水添物などの、一般的に粘着剤に使用されるものを特に制限なく使用できる。粘着付与剤は、１種のみを用いても良いし、２種以上を用いても良い。これらの粘着付与剤の中でも、剥離性や耐候性などの点から、水添系の粘着付与剤、特には、Ｃ５系水添芳香族石油樹脂が好ましい。なお、粘着付与剤は、オレフィン樹脂とのブレンド物として市販されているものを使用することもできる。
【００６６】
軟化剤の配合は粘着力の向上に有効である。軟化剤としては、例えば、低分子量のジエン系ポリマー、ポリイソブチレン、水添ポリイソプレン、水添ポリブタジエン、それらの誘導体などが挙げられる。このような誘導体としては、例えば、片末端または両末端にＯＨ基やＣＯＯＨ基を有するものを例示でき、具体的には、水添ポリブタジエンジオール、水添ポリブタジエンモノオール、水添ポリイソプレンジオール、水添ポリイソプレンモノオールなどが挙げられる。特に、被着体に対する粘着性の向上を抑制する目的からは、水添ポリブタジエンや水添ポリイソプレン等のジエン系ポリマーの水添物やオレフィン系軟化剤等が好ましい。このような軟化剤としては、具体的には、（株）クラレ製の商品名「クラプレンＬＩＲ−２００」等が入手可能である。これら軟化剤は、１種のみを用いても良いし、２種以上を用いても良い。
【００６７】
軟化剤の分子量は、任意の適切な量に適宜設定できるが、分子量が小さくなると粘着層からの被着体への物質移行や重剥離化等の原因となるおそれがあり、一方、分子量が大きくなると粘着力の向上効果に乏しくなる傾向があることから、軟化剤の数平均分子量は、好ましくは５０００〜１０万であり、より好ましくは１万〜５万である。
【００６８】
軟化剤を使用する場合、その添加量は任意の適切な量に適宜設定できるが、添加量が多くなると高温や屋外暴露時での糊残りが増加する傾向にあることから、粘着層のベースポリマーに対して、好ましくは１００重量％以下であり、より好ましくは６０重量％以下であり、さらに好ましくは４０重量％以下である。
【００６９】
粘着層には、接着力上昇の抑制等を目的として、ポリオレフィン系樹脂を添加しても良い。ポリオレフィン系樹脂は、基材層の形成に用いたものと同様のものを例示できる。このポリオレフィン系樹脂は、１種のみであっても良いし、２種以上であっても良い。このポリオレフィン系樹脂の配合量は、粘着層のベースポリマーに対して、好ましくは５０重量％以下であり、より好ましくは３０重量％以下であり、さらに好ましくは２０重量％以下である。
【００７０】
粘着層には、必要に応じて、実用に供されるまでの間、セパレータなどを仮着して保護することもできる。
【００７１】
本発明の表面保護シートの製造方法は、好ましくは、基材層と粘着層を共押出成形により一体に形成させて製造する。これにより、所定の厚さを有する積層構造の表面保護シートを、高効率かつ安価に製造できる。共押出成形としては、フィルム、シート等の製造に一般に用いられる、任意の適切な共押出成形を採用することができる。共押出成形としては、例えば、インフレーション法、共押出Ｔ−ダイ法などを採用し得る。
【００７２】
共押出成形によれば、基材層の粘着層の反対側の最外面と粘着層とが溶融加熱状態で接することがないため、基材層の粘着層の反対側の最外面の熱劣化による副生成物の生成、および、その副生成物の粘着層への移行がなく、優れた巻戻し性を示し、粘着層表面の汚染を抑制できる。
【実施例】
【００７３】
以下、実施例により本発明を具体的に説明するが、本発明はこれら実施例になんら限定されるものではない。
【００７４】
（密度の測定）
樹脂の密度（ｇ／ｃｍ３）は、ＩＳＯ１１８３に準拠して測定された値とした。
【００７５】
（ＳＵＳヘアライン板に対する２３℃、５℃、１０℃での接着力の測定）
ＳＵＳヘアライン板に対する２３℃、５℃、１０℃での接着力は、ＪＩＳ−Ｚ−０２３７（２０００）に準拠して測定した。具体的には、被着体として表面粗さＲａが０．２１０〜０．３１０の範囲内であるＳＵＳヘアライン板を用い、トルエンにて該ＳＵＳヘアライン板の表面を洗浄後、２ｋｇローラーを１往復させて評価用サンプルを圧着し、３０分間経過後にインストロン型引張試験機（島津製作所社製、オートグラフ）にて、引張速度を１０ｍ／ｍｉｎに設定し、１８０°ピールにて初期接着力を測定した。この時、測定環境および保存環境は、２３℃時：温度２３℃／湿度５０％，５℃時：温度５℃/湿度５０％，１０℃時：温度１０℃/湿度５０％にて行なった。
【００７６】
（共押出成形条件）
実施例および比較例において、下記の溶融温度条件にしたがって、インフレーション法によって成形した。
基材層：１６５℃
粘着層：１６５℃
共押出温度：１６５℃
【００７７】
〔実施例１〕
低密度ポリエチレン（東ソー製、商品名：ペトロセン１８６Ｒ、密度＝０．９２４ｇ／ｃｍ３）に対して、白色顔料（酸化チタン、Ｄｕｐｏｎｔ製、商品名：Ｔｉ−Ｐｕｒｅ  Ｒ１０３）、ヒンダードアミン系光安定化剤（ＨＡＬＳ、ＢＡＳＦ製、商品名：チヌビン７８３）を表１の含有割合で配合し、白色系層形成材料を得た。
次に、低密度ポリエチレン（東ソー製、商品名：ペトロセン１８６Ｒ、密度＝０．９２４ｇ／ｃｍ３）８５重量％と直鎖状低密度ポリエチレン（住友化学製、商品名：エクセレンＦＸ  ＦＸ３０７、密度＝０．８９０ｇ／ｃｍ３）１０重量％とからなる樹脂混合物に対して、カーボンブラックＭＢ（住化カラー製、商品名：ブラックＳＰＥＭＢ−８６５、カーボン含有量２０％）５重量％を配合し、黒色系層形成材料を得た。
さらに、ＨＳＢＲ（スチレン含量＝１０重量％、ＪＳＲ製、商品名：ダイナロン１３２１Ｐ）８２重量％と粘着付与剤（Ｃ５系水添芳香族石油樹脂、イーストマンケミカル製、商品名：ＥＡＳＴＯＴＡＣ  Ｃ１１５Ｗ、軟化点＝１１５℃）１８重量％とを配合し、粘着層形成材料を得た。
上記で得られた白色系層形成材料、黒色系層形成材料、粘着層形成材料を用いて、インフレーション法による共押出成型により、３層構造（白色系層／黒色系層／粘着層）の表面保護シート（１）（厚さ：白色系層／黒色系層／粘着層＝２０μｍ／３５μｍ／５μｍ）を得た。
結果を表１に示した。
【００７８】
〔実施例２〕
黒色系層の厚みを４５μｍとした以外は実施例１と同様に行い、３層構造（白色系層／黒色系層／粘着層）の表面保護シート（２）（厚さ：白色系層／黒色系層／粘着層＝２０μｍ／４５μｍ／５μｍ）を得た。
結果を表１に示した。
【００７９】
〔実施例３〕
ＨＳＢＲの配合割合を８０重量％とし、粘着付与剤の配合割合を２０重量％とした以外は、実施例１と同様に行い、３層構造（白色系層／黒色系層／粘着層）の表面保護シート（３）（厚さ：白色系層／黒色系層／粘着層＝２０μｍ／３５μｍ／５μｍ）を得た。
結果を表１に示した。
【００８０】
〔実施例４〕
黒色系層の厚みを４５μｍとした以外は実施例３と同様に行い、３層構造（白色系層／黒色系層／粘着層）の表面保護シート（４）（厚さ：白色系層／黒色系層／粘着層＝２０μｍ／４５μｍ／５μｍ）を得た。
結果を表１に示した。
【００８１】
〔実施例５〕
ＨＳＢＲの配合割合を８５重量％とし、粘着付与剤の配合割合を１５重量％とした以外は、実施例１と同様に行い、３層構造（白色系層／黒色系層／粘着層）の表面保護シート（５）（厚さ：白色系層／黒色系層／粘着層＝２０μｍ／３５μｍ／５μｍ）を得た。
結果を表１に示した。
【００８２】
〔実施例６〕
黒色系層の厚みを４５μｍとした以外は実施例５と同様に行い、３層構造（白色系層／黒色系層／粘着層）の表面保護シート（６）（厚さ：白色系層／黒色系層／粘着層＝２０μｍ／４５μｍ／５μｍ）を得た。
結果を表１に示した。
【００８３】
〔比較例１〕
ＳＥＢＳ（水添ＳＥＢＳ、スチレン含量＝１５重量％、ＪＳＲ製、商品名：ダイナロン８６００Ｐ）８２重量％と粘着付与剤（Ｃ５系水添芳香族石油樹脂、出光興産製、商品名：アイマーブＰ１４０、軟化点＝１４０℃）１８重量％とを配合し、粘着層形成材料を得た以外は、実施例１と同様に行い、３層構造（白色系層／黒色系層／粘着層）の表面保護シート（Ｃ１）（厚さ：白色系層／黒色系層／粘着層＝２０μｍ／３５μｍ／５μｍ）を得た。
結果を表２に示した。
【００８４】
〔比較例２〕
黒色系層の厚みを４５μｍとした以外は比較例１と同様に行い、３層構造（白色系層／黒色系層／粘着層）の表面保護シート（Ｃ２）（厚さ：白色系層／黒色系層／粘着層＝２０μｍ／４５μｍ／５μｍ）を得た。
結果を表２に示した。
【００８５】
〔比較例３〕
ＨＳＢＲ（スチレン含量＝１０重量％、ＪＳＲ製、商品名：ダイナロン１３２１Ｐ）８２重量％と粘着付与剤（Ｃ５系水添芳香族石油樹脂、出光興産製、商品名：アイマーブＰ１４０、軟化点＝１４０℃）１８重量％とを配合し、粘着層形成材料を得た以外は、実施例１と同様に行い、３層構造（白色系層／黒色系層／粘着層）の表面保護シート（Ｃ３）（厚さ：白色系層／黒色系層／粘着層＝２０μｍ／３５μｍ／５μｍ）を得た。
結果を表２に示した。
【００８６】
〔比較例４〕
黒色系層の厚みを４５μｍとした以外は比較例３と同様に行い、３層構造（白色系層／黒色系層／粘着層）の表面保護シート（Ｃ４）（厚さ：白色系層／黒色系層／粘着層＝２０μｍ／４５μｍ／５μｍ）を得た。
結果を表２に示した。
【００８７】
〔比較例５〕
ＳＥＢＳ（水添ＳＥＢＳ、スチレン含量＝１５重量％、ＪＳＲ製、商品名：ダイナロン８６００Ｐ）８２重量％と粘着付与剤（Ｃ５系水添芳香族石油樹脂、イーストマンケミカル製、商品名：ＥＡＳＴＯＴＡＣ  Ｃ１１５Ｗ、軟化点＝１１５℃）１８重量％とを配合し、粘着層形成材料を得た以外は、実施例１と同様に行い、３層構造（白色系層／黒色系層／粘着層）の表面保護シート（Ｃ５）（厚さ：白色系層／黒色系層／粘着層＝２０μｍ／３５μｍ／５μｍ）を得た。
結果を表２に示した。
【００８８】
〔比較例６〕
黒色系層の厚みを４５μｍとした以外は比較例５と同様に行い、３層構造（白色系層／黒色系層／粘着層）の表面保護シート（Ｃ６）（厚さ：白色系層／黒色系層／粘着層＝２０μｍ／４５μｍ／５μｍ）を得た。
結果を表２に示した。
【００８９】
〔比較例７〕
黒色系層の厚みを９０μｍとし、粘着層の厚みを１０μｍとした以外は比較例１と同様に行い、３層構造（白色系層／黒色系層／粘着層）の表面保護シート（Ｃ７）（厚さ：白色系層／黒色系層／粘着層＝２０μｍ／９０μｍ／１０μｍ）を得た。
結果を表２に示した。
【００９０】
〔比較例８〕
黒色系層の厚みを７０μｍとし、粘着層の厚みを１０μｍとした以外は比較例１と同様に行い、３層構造（白色系層／黒色系層／粘着層）の表面保護シート（Ｃ８）（厚さ：白色系層／黒色系層／粘着層＝２０μｍ／７０μｍ／１０μｍ）を得た。
結果を表２に示した。
【００９１】
【表１】
2014070105.tif 000003
【００９２】
【表２】
2014070105.tif 000004
【００９３】
表１、表２より、本発明の表面保護シートは、表面が粗面の被着体に対しても、高速剥離における接着力が十分に且つ適度に高く、しかも、低温での高速剥離においても十分に且つ適度に高い接着力を発現できることが判る。
【産業上の利用可能性】
【００９４】
本発明の表面保護シートは、例えば、金属板、塗装板、アルミサッシ、樹脂板、化粧鋼板、塩化ビニルラミネート鋼板、ガラス板等の部材、偏光フィルム、液晶パネル等の光学部材、電子部材等を運搬、加工、または養生する際等に、それらの表面に貼り付けて保護する用途等に用いられる。本発明の表面保護シートは、特に、表面がヘアライン加工されたＳＵＳヘアライン板の表面保護シートとして有用である。
【符号の説明】
【００９５】
１００      表面保護シート
１０        粘着層
２０        基材層
２１        白色系層
２２        黒色系層
【図１】
2014070105.tif 000005